(57)【要約】【課題】  低目付でありながら、一定以上の厚みを保持し、また、肌への追随性が良好で、剤抜けが防止された貼付剤用支持体を提供する。【解決手段】  目付１００ｇ／ｍ２以下、厚み０．５５ｍｍ以上の緯編物であって、ヨコ方向の５０％伸張応力が２．５〜９．０Ｎ／５０ｍｍ、通気度が２００ｃｃ／ｃｍ２／秒以下である貼付剤用支持体。総繊度が３０〜８０ｄｔｅｘ、伸縮復元率（ＣＲ）が３０〜４０％であるポリエステル仮撚加工糸を用いてなることが好適である。【選択図】          なし【特許請求の範囲】
【請求項１】
目付１００ｇ／ｍ２以下、厚み０．５５ｍｍ以上の緯編物であって、ヨコ方向の５０％伸張応力が２．５〜９．０Ｎ／５０ｍｍ、通気度が２００ｃｃ／ｃｍ２／秒以下である貼付剤用支持体。
【請求項２】
総繊度が３０〜８０ｄｔｅｘ、伸縮復元率（ＣＲ）が３０〜４０％であるポリエステル仮撚加工糸を用いてなる請求項１記載の貼付剤用支持体。
【発明の詳細な説明】
【技術分野】
【０００１】
本発明は、 貼付剤用支持体に関するものである。
【背景技術】
【０００２】
従来の貼付剤用支持体は、特に肘や膝等の大きな動きに追随する必要のある箇所においては、取扱性（伸縮性・裏面への剤抜け・皮膚への付着性）を鑑みて伸縮性に優れた丸編物が提供されることが殆どであった。不織布、経編物等の支持体も用途によって多く用いられているが、特に伸縮性からなる追随性や薬剤の裏面への剤抜け性等で丸編物に比べ劣るため、丸編物の支持体が現在でも多く用いられている。
【０００３】
例えば、衣服に色移りしない、肌に優しい貼付剤用支持体として、繊維中に有機系顔料及び無機系顔料を練り込んだ原着ポリエステル繊維を丸編した貼付剤用編地が提案されている（特許文献１参照）。
【先行技術文献】
【特許文献】
【０００４】
【特許文献１】特開２００９−２８０９３７号公報
【発明の概要】
【発明が解決しようとする課題】
【０００５】
近年、徐々に価格改定が進み、丸編物では製造コスト面で厳しくなり、低目付にせざるを得ない状況から、不織布、経編等への切替えが検討されてきている。
【０００６】
しかしながら、丸編物が持つ取扱性における特徴を他の製法で出すのは難しいため、丸編でありながら製造コストを下げ、且つ従来と同等の取扱性を有する支持体が必要とされている。
【０００７】
本発明は、上記背景技術に鑑みなされたもので、その目的は、低目付でありながら、一定以上の厚みを保持し、また、肌への追随性が良好で、剤抜けが防止された貼付剤用支持体を提供することにある。
【課題を解決するための手段】
【０００８】
本発明の目的は、目付１００ｇ／ｍ２以下、厚み０．５５ｍｍ以上の緯編物であって、ヨコ方向の５０％伸張応力が２．５〜９．０Ｎ／５０ｍｍ、通気度が２００ｃｃ／ｃｍ２／秒以下である貼付剤用支持体によって達成される。
【０００９】
また、総繊度が３０〜８０ｄｔｅｘ、伸縮復元率（ＣＲ）が３０〜４０％であるポリエステル仮撚加工糸を用いていることが好ましい。
【発明の効果】
【００１０】
本発明の貼付剤用支持体は、低目付でありながら、一定の厚みを保持した貼付剤用支持体である。また、適度な伸縮性を有しているので肌への追随性が良好であり、機密性のある編地のため、剤抜けが防止された貼付剤用支持体である。
【００１１】
本発明の貼付剤用支持体は、鎮痛消炎剤として用いられる貼付剤用支持体として好適に用いられる。
【発明を実施するための形態】
【００１２】
本発明の貼付剤用支持体は、目付１００ｇ／ｍ２以下、厚み０．５５ｍｍ以上の緯編物であって、ヨコ方向の５０％伸張応力が２．５〜９．０Ｎ／５０ｍｍ、通気度が２００ｃｃ／ｃｍ２／秒以下である。
【００１３】
編地の目付を下げると、一般的には、その厚みは薄いものになってしまう。しかしながら、本発明においては、目付を下げても、厚みは薄くならないように現行品と同等とする。すなわち、目付は１００ｇ／ｍ２以下、厚みは０．５５ｍｍ以上であることが必要である。
【００１４】
編物の目付を１００ｇ／ｍ２以下とすることで、製造コストを下げることはできるが、厚みが０．５５ｍｍ未満であると、剤抜けを引き起こしてしまう。
また、目付は９０〜９５ｇ／ｍ２以下であることが好ましい。
【００１５】
本発明の貼付剤用支持体は、ヨコ方向の５０％伸張応力が２．５〜９．０Ｎ／５０ｍｍであることが必要であり、通気度が２００ｃｃ／ｃｍ２／秒以下であることが必要である。
【００１６】
ヨコ方向の５０％伸張応力が、２．５Ｎ／５０ｍｍより小さいと、生地が伸び過ぎてしまい、加工性・形態安定性に乏しくなる。
反対に、９．０Ｎ／ｍｍよりも大きいと、生地が伸びにくくなり、関節の動き（特に肘・膝等）に追随することができず、結果として剥がれ易くなる。
また、ヨコ方向の５０％伸張応力は、２．５〜５．０Ｎ／５０ｍｍであることが好ましい。
【００１７】
通気度が２００ｃｃ／ｃｍ２／秒を超えると、生地の空隙が多くなることで貼付剤として剤抜けを引き起こしやすくなる。
また、通気度は、１５０ｃｃ／ｃｍ２／秒以下であることが好ましい。
【００１８】
また、本発明の貼付剤用支持体おいて、タテ方向の５０％伸張応力は、３．０〜８．０Ｎ／５０ｍｍであることが好ましい。タテ方向の５０％伸張応力が、２．０Ｎ／５０ｍｍより小さいと、生地に加工性・形態安定性を持たせることが難しくなる傾向にある。
反対に、８．０Ｎ／ｍｍよりも大きいと、ヨコ方向の伸張応力と同様に生地が剥がれやすくなる傾向にある。
また、タテ方向の５０％伸張応力は、３．０〜６．０Ｎ／５０ｍｍであることが好ましい。
【００１９】
本発明において用いる編物の繊維の種類は、ポリエステル繊維、ナイロン繊維、レーヨン繊維、ポリエチレン繊維、ポリプロピレン繊維、セルロース繊維等が挙げられ、これらの中では粘着剤層に含有される薬物が吸着しない等の耐性の観点から、ポリエステル繊維が好ましい。
【００２０】
また、上記ポリエステル繊維としては、ポリエチレンテレフタレート、ポリブチレンテレフタート、ポリトリメチレンテレフタレート及びそれらの共重合体からなるものが挙げられ、染色堅牢度の点からポリエチレンテレフタレートからなるものが好ましい。
また、上記ポリエステル繊維は、マルチフィラメントであることが好ましい。
【００２１】
本発明の貼付剤用支持体において使用するポリエステル繊維の総繊度は３０〜８０ｄｔｅｘが好ましく、４０〜６０ｄｔｅｘがより好ましい。
総繊度が３０ｄｔｅｘ未満であると生地内の空隙は少なくなるが厚みが小さくなる傾向にあり、８０ｄｔｅｘを超えると目付が上がり更に生地内の空隙が増えることで剤抜けを引き起こしやすくなる傾向にある。
【００２２】
また、単糸繊度は１．０〜５．０ｄｔｅｘが好ましい。
【００２３】
本発明において用いるポリエステル繊維は、肌への追随性の点からは、ストレッチ性のあるものが好ましく、加工糸であることが好適である。中でも、仮撚加工糸を用いることが好ましい。
【００２４】
仮撚加工糸を用いる場合、その伸縮復元率（ＣＲ）は、好ましくは３０〜４０％、より好ましくは３５〜４０％である。
仮撚加工糸の伸縮復元率が小さいと、丸編にして加工した際に生地の伸張応力が大きくなり、肌への追随性に劣り、更に捲縮による膨らみからくる生地厚みが小さくなる傾向にある。
【００２５】
本発明の貼付剤用支持体の緯編物の編組織は丸編が好適である。貼付剤の肌へのフィット感をより優れたものとするためには、薄さ、ストレッチ性の得やすい、加工糸のスムース編が好ましい。
【００２６】
本発明に係る緯編物は、常法により編み立てを行えばよい。編地の編密度は、ウェル２５〜４０本／インチ（２．５４ｃｍ）、コース３０〜４０本／インチ（２．５４ｃｍ）であることが好ましい。
【００２７】
得られた緯編物を、リラックス精練、仕上セットの工程を経て、貼付剤用支持体とする。このとき、仕上セットの送り込みを調整し、編地の目付、厚み、ヨコ方向の５０％伸張応力及び通気度が所定の範囲内の貼付剤用支持体を得る。
【００２８】
貼付剤用支持体の編密度は、ウェル３０〜４０本／インチ（２．５４ｃｍ）、コース５０〜６０本／インチ（２．５４ｃｍ）が好ましい。
【実施例】
【００２９】
本発明を、実施例を挙げて具体的に説明する。
なお、各物性の測定及び評価は以下の方法で行った。
【００３０】
１）仮撚加工糸の伸縮復元率（ＣＲ）
伸縮復元率（ＣＲ）の測定方法は、ＪＩＳ Ｌ １０１３  化学繊維フィラメント糸試験方法に準じた。
０．１７６ｍＮ×表示テックス数の荷重をかけてかせ長約４０ｃｍ、巻き数１０回の小かせを作り、資料とした。この試料を０．１７６ｍＮ×２０×表示テックス数の荷重と、更に、８．８２ｍＮ×２０×表示テックス数の荷重を加えて温度２０±２℃の水中に２分間浸せきした。その後、かせ長を測り、直ちに８．８２ｍＮ×２０×表示テックス数の荷重を除いて２分間放置後、再びかせ長を測り、伸縮復元率（％）を算出した。
【００３１】
２）支持体の目付
目付の測定は、試料から約３００ｍｍ×３００ｍｍの試験片を３枚採取し、それぞれの絶乾質量（ｇ）を量り、１ｍ２当たりの質量（ｇ／ｍ２）を求め、その平均値を算出した。
【００３２】
３）支持体の厚み
厚みの測定は、試料の異なる５箇所を厚み測定器で測定、その平均値を算出した。
【００３３】
４）５０％ヨコ伸張応力
５０％伸張応力の測定方法は、ＪＩＳ  Ｌ  １０９６  織物及び編物の生地試験方法  
Ａ法（ストリップ法）に準じた。
試料をヨコ方向に長さ３００ｍｍ×巾５０ｍｍにカットし、試料片を初荷重の下で適切な性能をもつ引張試験機でつかみ、ヨコ方向に50％伸張した際の応力（Ｎ／５０ｍｍ）を測定した。
【００３４】
５）通気度
伸張応力の測定方法は、ＪＩＳ  Ｌ  １０９６織物及び編物の生地試験方法Ａ法（フラジール形法）に準じた。
約２００ｍｍ×２００ｍｍの試験片をフラジール形試験機に取り付け、傾斜形気圧計が１２５Ｐａの圧力になるように吸込みファン及び空気孔を調整し、そのときの垂直形気圧計の示す圧力を測定する。測定した圧力と使用した空気孔の種類から、試験機に付属している換算表によって試験片の通過する空気量（ｃｍ３／ｃｍ２・ｓ）を算出した。
【００３５】
６）剤抜けの評価
剤抜けの評価として、久光製薬（株）製  経皮鎮痛消炎外用薬「モーラス（登録商標）テープ Ｌ  ４０ｍｇ」に、試料を同サイズにカットし粘着面へ貼り合せる。８０℃のホットプレート上で試料を上側にし、凡そ１５ｋｇ／ｃｍ２の荷重を１０秒間かけ続け、試料の表面に剤が抜け出ないかを目視で確認した。剤の抜け具合により評価を４段階（×、△、〇、◎）に分別した。
【００３６】
７）肌への付着性
肌への付着性評価として、モニターに試料を１００ｍｍ×２００ｍｍにカットしたものを肘・膝にそれぞれ一枚ずつ粘着テープで張り付ける。その場で簡単に肘・膝の曲げ伸ばしを行ってもらい、下記の基準に沿って評価をしてもらった。
◎・・・肘・膝の曲げ伸ばしに全く違和感を感じない。
〇・・・やや違和感があるが、気になるほどではない。
△・・・若干の動きにくさを感じる。
×・・・生地が剥がれ落ちてしまう。
【００３７】
［実施例１］
５６ｄｔｅｘ／３６ｆのポリエチレンテレフタレートマルチフィラメントに１ヒーターで仮撚加工を施し、得られた仮撚加工糸（ＣＲ：３５〜４０％）を、丸編機（福原精機製、釜径３０インチ、ゲージ２８本／２．５４ｃｍ）を用いて、インターロック編組織で編み立てることにより、ウェール３８本／２．５４ｃｍ、コース４０本／２．５４ｃｍ、目付７５ｇ／ｍ２、厚み０．６０ｍｍの編地を得た。
得られた編地に対し、仕上処理として、１７０℃×３５ｍ／分で送り込み、ヒートセットを行い、ウェール３４本／２．５４ｃｍ、コース５６本／２．５４ｃｍ、目付９５ｇ／ｍ２、厚み０．５６ｍｍ、５０％ヨコ伸張応力３．５Ｎ、通気度１６８ｃｃ／ｃｍ２／ｓｅｃの貼付剤用支持体を得た。
得られた貼付剤用支持体を評価した結果を表１に併せて示す。
【００３８】
［実施例２］
６７ｄｔｅｘ／３６ｆのポリエチレンテレフタレートマルチフィラメントに１ヒーターで仮撚加工を施し、得られた仮撚加工糸（ＣＲ：３５〜４０％）を、実施例１と同様にして編み立て、ウェール３８本／２．５４ｃｍ、コース４２本／２．５４ｃｍ、目付９５ｇ／ｍ２、厚み０．６２ｍｍの編地を得た。
得られた編地に対し、仕上処理として、１７０℃×３５ｍ／分で送り込み、ヒートセットを行い、ウェール３２本／２．５４ｃｍ、コース５６本／２．５４ｃｍ、目付９５ｇ／ｍ２、厚み０．５６ｍｍ、５０％ヨコ伸張応力８．６Ｎ、通気度１７８ｃｃ／ｃｍ２／ｓｅｃの貼付剤用支持体を得た。
得られた貼付剤用支持体を評価した結果を表１に併せて示す。
【００３９】
［実施例３］
実施例１で得られた編地に対し、仕上処理として、１７０℃×３５ｍ／分で送り込み、ヒートセットを行い、ウェール３４本／２．５４ｃｍ、コース６０本／２．５４ｃｍ、目付１００ｇ／ｍ２、厚み０．５８ｍｍ、５０％ヨコ伸張応力３．４Ｎ、通気度１６１ｃｃ／ｃｍ２／ｓｅｃの貼付剤用支持体を得た。
得られた貼付剤用支持体を評価した結果を表１に併せて示す。
【００４０】
［比較例１］
実施例１で得られた仮撚加工糸（ＣＲ：３５〜４０％）を、丸編機（福原精機製、釜径３０インチ、ゲージ２８本／２．５４ｃｍ）を用いて、インターロック編組織で編み立てることにより、ウェール３８本／２．５４ｃｍ、コース４５本／２．５４ｃｍ、目付８５ｇ／ｍ２、厚み０．５８ｍｍの編地を得た。
得られた編地に対し、仕上処理として、１７０℃×３５ｍ／分で送り込み、ヒートセットを行い、ウェール３４本／２．５４ｃｍ、コース５８本／２．５４ｃｍ、目付９５ｇ／ｍ２、厚み０．５０ｍｍ、５０％ヨコ伸張応力８．６Ｎ、通気度２０５ｃｃ／ｃｍ２／ｓｅｃの貼付剤用支持体を得た。
得られた貼付剤用支持体を評価した結果を表１に併せて示す。
【００４１】
［比較例２］
５６ｄｔｅｘ／３６ｆのポリエチレンテレフタレートマルチフィラメントに２ヒーターで仮撚加工を施し、得られた仮撚加工糸（ＣＲ：２５〜３５％）を、丸編機（福原精機製、釜径３０インチ、ゲージ２８本／２．５４ｃｍ）を用いて、インターロック編組織で編み立てることにより、ウェール３４本／２．５４ｃｍ、コース４０本／２．５４ｃｍ、目付７０ｇ／ｍ２、厚み０．５５ｍｍの編地を得た。
得られた編地に対し、仕上処理として、１７０℃×３５ｍ／分で送り込み、ヒートセットを行い、ウェール３４本／２．５４ｃｍ、コース５６本／２．５４ｃｍ、目付９５ｇ／ｍ２、厚み０．４８ｍｍ、５０％ヨコ伸張応力９．７Ｎ、通気度２２３ｃｃ／ｃｍ２／ｓｅｃの貼付剤用支持体を得た。
得られた貼付剤用支持体を評価した結果を表１に併せて示す。
【００４２】
［比較例３］
８５ｄｔｅｘ／５６ｆのポリエチレンテレフタレートマルチフィラメントに１ヒーターで仮撚加工を施し、得られた仮撚加工糸（ＣＲ：３５〜４０％）を、実施例１と同様にして編み立て、ウェール３２本／２．５４ｃｍ、コース４０本／２．５４ｃｍ、目付９５ｇ／ｍ２、厚み０．６４ｍｍの編地を得た。
得られた編地に対し、仕上処理として、１７０℃×３５ｍ／分で送り込み、ヒートセットを行い、ウェール３０本／２．５４ｃｍ、コース５０本／２．５４ｃｍ、目付９５ｇ／ｍ２、厚み０．５５ｍｍ、５０％ヨコ伸張応力１２．８Ｎ、通気度１８９ｃｃ／ｃｍ２／ｓｅｃの貼付剤用支持体を得た。
得られた貼付剤用支持体を評価した結果を表１に併せて示す。
【００４３】
［比較例４］
実施例１で得られた仮撚加工糸（ＣＲ：３５〜４０％）を、経編機（カールマイヤー製、ゲージ２８本／２．５４ｃｍ）を用いて、トリコット編組織で編み立てることにより、ウェール３２本／２．５４ｃｍ、コース４５本／２．５４ｃｍ、目付８０ｇ／ｍ２、厚み０．４９ｍｍの編地を得た。
得られた編地に対し、仕上処理として、１７０℃×３５ｍ／分で送り込み、ヒートセットを行い、ウェール３２本／２．５４ｃｍ、コース５５本／２．５４ｃｍ、目付９５ｇ／ｍ２、厚み０．４８ｍｍ、５０％ヨコ伸張応力３．９Ｎ、通気度２１２ｃｃ／ｃｍ２／ｓｅｃの貼付剤用支持体を得た。
得られた貼付剤用支持体を評価した結果を表１に併せて示す。
【００４４】
【表１】
2018053386.tif 000002